(57)【要約】【課題】  エネルギー密度を向上させると共に、サイクル特性を向上させることができる電池を提供する。【解決手段】  正極１３と負極１４とがセパレータ１５および電解質１６を介して巻回された巻回電極体１０を備える。完全充電時の開回路電圧は４．２５Ｖ以上６．００Ｖ以下の範囲内である。正極活物質層１３Ｂは構成元素としてＣｏを含む正極活物質を含有し、正極活物質層１３ＢにおけるＣｏの存在割合は３０質量％以上６０質量％以下である。電解質１６におけるＬｉ濃度は、０．３０質量％以上０．５６質量％以下である。【選択図】        図２
2007048560.tif 000002
【特許請求の範囲】
【請求項１】
正極および負極と共に電解質を備えた電池であって、
一対の正極および負極当たりの完全充電状態における開回路電圧が４．２５Ｖ以上６．００Ｖ以下の範囲内であり、
前記正極は、正極集電体に、構成元素としてコバルト（Ｃｏ）を含む正極活物質を含有する正極活物質層が設けられ、
前記正極活物質層におけるコバルトの存在割合は、３０質量％以上６０質量％以下の範囲内であり、
前記電解質は、リチウム塩と、比誘電率が２０以上の高誘電率溶媒を７０質量％よりも多く含む溶媒とを含有し、
前記電解質におけるリチウム（Ｌｉ）の濃度は、０．３０質量％以上０．５６質量％以下の範囲内である
ことを特徴とする電池。
【請求項２】
前記正極活物質は、化１に示した平均組成を有する正極材料を、５０質量％以上１００質量％以下の範囲内で含むことを特徴とする請求項１記載の電池。
（化１）
Ｌｉa Ｃｏ1-b Ｍ１b Ｏ2-c Ｆd 
（式中、Ｍ１はマンガン（Ｍｎ），ニッケル（Ｎｉ），マグネシウム（Ｍｇ），アルミニウム（Ａｌ），ホウ素（Ｂ），チタン（Ｔｉ），バナジウム（Ｖ），クロム（Ｃｒ），鉄（Ｆｅ），銅（Ｃｕ），亜鉛（Ｚｎ），ガリウム（Ｇａ），イットリウム（Ｙ），ジルコニウム（Ｚｒ），ニオブ（Ｎｂ），モリブデン（Ｍｏ），スズ（Ｓｎ），カルシウム（Ｃａ），ストロンチウム（Ｓｒ）およびタングステン（Ｗ）からなる群のうちの少なくとも１種を表す。ａ，ｂ，ｃおよびｄの値は、０．８≦ａ≦１．２，０≦ｂ≦０．２，−０．１≦ｃ≦０．２，０≦ｄ≦０．１の範囲内である。）
【請求項３】
前記正極活物質は、更に、化２に示した平均組成を有する正極材料を５０質量％以下の範囲内で含むことを特徴とする請求項２記載の電池。
（化２）
Ｌｉp Ｍｎ(1-q-r) Ｎｉq Ｍ２r Ｏ2-s Ｆt 
（式中、Ｍ２はコバルト，マグネシウム，アルミニウム，ホウ素，チタン，バナジウム，クロム，鉄，銅，亜鉛，ガリウム，イットリウム，ジルコニウム，ニオブ，モリブデン，スズ，カルシウム，ストロンチウムおよびタングステンからなる群のうちの少なくとも１種を表す。ｐ，ｑ，ｒ，ｓおよびｔの値は、０．８≦ｐ≦１．２，０．１≦ｑ≦０．８，０≦ｒ≦０．５，ｑ＋ｒ≦１，−０．１≦ｓ≦０．２，０≦ｔ≦０．１の範囲内である。）
【請求項４】
前記電解質は、フッ化ビニリデンを成分として含む重合体とを含有する
ことを特徴とする請求項１記載の電池。
【請求項５】
前記電解質は、炭酸ビニレンを含有する
ことを特徴とする請求項１記載の電池。
【請求項６】
前記正極，負極および電解質は、フィルム状の外装部材の内部に収納された
ことを特徴とする請求項１記載の電池。
【発明の詳細な説明】
【技術分野】
【０００１】
本発明は、一対の正極および負極当たりの完全充電状態における開回路電圧が４．２５Ｖ以上である電池に関する。
【背景技術】
【０００２】
近年、カメラ一体型ＶＴＲ、携帯電話、携帯用コンピュータなどのポータブル電子機器が多く登場し、その小型軽量化が図られている。しかし、これらの電子機器は小型化と共に多機能化および高性能化が進められており、その結果、消費電力は必ずしも低下しているわけではなく、多機能ゆえに使用時間がより長くなる傾向にあるのが現実である。使用者は、これらのポータブル電子機器をより長い時間使用できることを望んでおり、これらの電源として広く用いられているリチウムイオン二次電池に対して更なる高エネルギー密度化が望まれている。
【０００３】
従来のリチウムイオン二次電池では、一般に、正極にコバルト酸リチウム、負極に炭素材料を用いており、作動電圧は４．２Ｖから２．５Ｖの範囲内である。このように最大４．２Ｖで作動するリチウムイオン二次電池では、正極に用いられるコバルト酸リチウムなどの正極活物質は、その理論容量に対して６割程度の容量を活用しているに過ぎない。このため、更に充電圧を上げることにより、残存容量を活用することが原理的には可能である。実際に充電時の電圧を４．２５Ｖ以上にすることにより高エネルギー密度化が実現することが知られている（特許文献１参照）。
【特許文献１】国際公開第ＷＯ０３／０１９７１３１号パンフレット
【発明の開示】
【発明が解決しようとする課題】
【０００４】
しかしながら、充電電圧を４．２Ｖを超えて設定した電池では、特に正極表面近傍における酸化雰囲気が強くなるので、正極活物質が崩壊あるいは溶出したり、電解質が劣化しやすくなり、充放電効率が低下してしまうという問題があった。
【０００５】
本発明はかかる問題点に鑑みてなされたもので、その目的は、エネルギー密度および充放電効率を向上させることができる電池を提供することにある。
【課題を解決するための手段】
【０００６】
本発明による電池は、正極および負極と共に電解質を備えたものであって、一対の正極および負極当たりの完全充電状態における開回路電圧が４．２５Ｖ以上６．００Ｖ以下の範囲内であり、正極は、正極集電体に、構成元素としてコバルト（Ｃｏ）を含む正極活物質を含有する正極活物質層が設けられ、正極活物質層におけるコバルトの存在割合は、３０質量％以上６０質量％以下の範囲内であり、電解質は、リチウム塩と、比誘電率が２０以上の高誘電率溶媒を７０質量％よりも多く含む溶媒とを含有し、電解質におけるリチウム（Ｌｉ）の濃度は、０．３０質量％以上０．５６質量％以下の範囲内のものである。
【発明の効果】
【０００７】
本発明による電池によれば、一対の正極および負極当たりの完全充電状態における開回路電圧を４．２５Ｖ以上６．００Ｖ以下とすると共に、正極活物質層におけるコバルトの存在割合を３０質量％以上６０質量％以下の範囲内とするようにしたので、高いエネルギー密度を得ることができる。また、電解質におけるリチウムの濃度を０．３０質量％以上０．５６質量％以下の範囲内とするようにしたので、充放電効率を向上させることができる。
【発明を実施するための最良の形態】
【０００８】
以下、本発明の実施の形態について図面を参照して詳細に説明する。
【０００９】
図１は、本発明の一実施の形態に係る二次電池の構成を表すものである。この二次電池は、電極反応物質としてリチウムを用いたものであり、例えば、正極リード１１および負極リード１２が取り付けられた巻回電極体１０をフィルム状の外装部材２０の内部に収納した構造を有している。
【００１０】
正極リード１１および負極リード１２は、それぞれ、外装部材２０の内部から外部に向かい例えば同一方向に導出されている。正極リード１１および負極リード１２は、例えば、アルミニウム（Ａｌ），銅（Ｃｕ），ニッケル（Ｎｉ）あるいはステンレスなどの金属材料によりそれぞれ構成されており、それぞれ薄板状または網目状とされている。
【００１１】
外装部材２０は、例えば、ナイロンフィルム，アルミニウム箔およびポリエチレンフィルムをこの順に貼り合わせた矩形状のアルミラミネートフィルムにより構成されている。外装部材２０は、例えば、ポリエチレンフィルム側と巻回電極体１０とが対向するように配設されており、各外縁部が融着あるいは接着剤により互いに密着されている。外装部材２０と正極リード１１および負極リード１２との間には、外気の侵入を防止するための密着フィルム２１が挿入されている。密着フィルム２１は、正極リード１１および負極リード１２に対して密着性を有する材料、例えば、ポリエチレン，ポリプロピレン，変性ポリエチレンあるいは変性ポリプロピレンなどのポリオレフィン樹脂により構成されている。
【００１２】
なお、外装部材２０は、上述したアルミラミネートフィルムに代えて、他の構造を有するラミネートフィルム，ポリプロピレンなどの高分子フィルムあるいは金属フィルムにより構成するようにしてもよい。
【００１３】
図２は、図１に示した巻回電極体１０のＩ−Ｉ線に沿った断面構造を表すものである。巻回電極体１０は、一対の正極１３と負極１４とをセパレータ１５および電解質１６を介して積層し、巻回したものであり、最外周部は保護テープ１７により保護されている。
【００１４】
正極１３は、例えば、対向する一対の面を有する正極集電体１３Ａの両面に正極活物質層１３Ｂが設けられた構造を有している。なお、図示はしないが、正極集電体１３Ａの片面のみに正極活物質層１３Ｂを設けるようにしてもよい。正極集電体１３Ａは、例えば、アルミニウム箔，ニッケル箔あるいはステンレス箔などの金属箔により構成されている。正極活物質層１３Ｂは、例えば、正極活物質として、電極反応物質であるリチウムを吸蔵および放出することが可能な正極材料の１種または２種以上を含んでおり、必要に応じて黒鉛などの導電剤およびポリフッ化ビニリデンなどの結着剤を含んで構成されている。
【００１５】
リチウムを吸蔵および放出することが可能な正極材料としては、例えば、リチウムとコバルトとを含む複合酸化物を含有するものが好ましく、化１に示した平均組成を有する第１の正極材料を含むことが好ましい。高いエネルギー密度を得ることができるからである。化１において元素Ｍ１およびフッ素（Ｆ）は必須の構成元素ではない。これらの元素を含むことにより正極材料の安定性は向上するが、含有量が多くなると容量が低下してしまうからである。
【００１６】
（化１）
Ｌｉa Ｃｏ1-b Ｍ１b Ｏ2-c Ｆd 
（式中、Ｍ１はマンガン（Ｍｎ），ニッケル，マグネシウム（Ｍｇ），アルミニウム，ホウ素（Ｂ），チタン（Ｔｉ），バナジウム（Ｖ），クロム（Ｃｒ），鉄（Ｆｅ），銅，亜鉛（Ｚｎ），ガリウム（Ｇａ），イットリウム（Ｙ），ジルコニウム（Ｚｒ），ニオブ（Ｎｂ），モリブデン（Ｍｏ），スズ（Ｓｎ），カルシウム（Ｃａ），ストロンチウム（Ｓｒ）およびタングステン（Ｗ）からなる群のうちの少なくとも１種を表す。ａ，ｂ，ｃおよびｄの値は、０．８≦ａ≦１．２，０≦ｂ≦０．２，−０．１≦ｃ≦０．２，０≦ｄ≦０．１の範囲内である。なお、リチウムの組成は充放電の状態によって異なり、ａの値は完全放電状態における値を表している。）
【００１７】
リチウムを吸蔵および放出することが可能な正極材料としては、また、例えば化２に示した平均組成を有する第２の正極材料も好ましく、第１の正極材料と混合して用いるようにしてもよい。第２の正極材料は第１の正極材料に比べて容量は低いが、高い安定性を得ることができるからである。
【００１８】
（化２）
Ｌｉp Ｍｎ(1-q-r) Ｎｉq Ｍ２r Ｏ2-s Ｆt 
（式中、Ｍ２はコバルト，マグネシウム，アルミニウム，ホウ素，チタン，バナジウム，クロム，鉄，銅，亜鉛，ガリウム，イットリウム，ジルコニウム，ニオブ，モリブデン，スズ，カルシウム，ストロンチウムおよびタングステンからなる群のうちの少なくとも１種を表す。ｐ，ｑ，ｒ，ｓおよびｔの値は、０．８≦ｐ≦１．２，０．１≦ｑ≦０．８，０≦ｒ≦０．５，ｑ＋ｒ≦１，−０．１≦ｓ≦０．２，０≦ｔ≦０．１の範囲内である。なお、リチウムの組成は充放電の状態によって異なり、ｐの値は完全放電状態における値を表している。）
【００１９】
但し、正極活物質層１３Ｂにおけるコバルトの存在割合は、３０質量％以上６０質量％以下の範囲内とすることが好ましい。コバルトの存在割合が低くなると容量が低下してしまうからである。なお、６０質量％というのは、正極活物質層１３ＢをＬｉＣｏＯ2 により構成した場合の値である。例えば上述した正極材料を用いる場合であれば、正極活物質における第１の正極材料の割合は、５０質量％以上１００質量％以下の範囲内とすることが好ましく、正極活物質における第２の正極材料の割合は、５０質量％以下とすることが好ましい。
【００２０】
なお、正極活物質としては、リチウムを吸蔵および放出することが可能な他の正極材料を用いてもよく、また、第１の正極材料および第２の正極材料に加えて、または、第２の正極材料に代えて、リチウムを吸蔵および放出することが可能な他の正極材料を用いてもよい。リチウムを吸蔵および放出することが可能な他の正極材料としては、例えば、化３に示したスピネル型のリチウム複合酸化物、あるいは化４に示したオリビン型のリチウム複合リン酸塩が挙げられ、また、ＭｎＯ2 ，Ｖ2 Ｏ5 ，Ｖ6 Ｏ13，ＮｉＳ，ＭｏＳなどのリチウムを含まない無機化合物も挙げられる。
【００２１】
（化３）
Ｌｉv Ｍｎ2-w Ｍ３w Ｏx Ｆy 
（式中、Ｍ３は、コバルト，ニッケル，マグネシウム，アルミニウム，ホウ素，チタン，バナジウム，クロム，鉄，銅，亜鉛，モリブデン，スズ，カルシウム，ストロンチウムおよびタングステンからなる群のうちの少なくとも１種を表す。ｖ，ｗ，ｘおよびｙは、０．９≦ｖ≦１．１、０≦ｗ≦０．６、３．７≦ｘ≦４．１、０≦ｙ≦０．１の範囲内の値である。なお、リチウムの組成は充放電の状態によって異なり、ｖの値は完全放電状態における値を表している。）
【００２２】
（化４）
Ｌｉz Ｍ４ＰＯ4 
（式中、Ｍ４は、コバルト，マンガン，鉄，ニッケル，マグネシウム，アルミニウム，ホウ素，チタン，バナジウム，ニオブ，銅，亜鉛，モリブデン，カルシウム，ストロンチウム，タングステンおよびジルコニウムからなる群のうちの少なくとも１種を表す。ｚは、０．９≦ｚ≦１．１の範囲内の値である。なお、リチウムの組成は充放電の状態によって異なり、ｚの値は完全放電状態における値を表している。）
【００２３】
負極１４は、例えば、対向する一対の面を有する負極集電体１４Ａの両面に負極活物質層１４Ｂが設けられた構造を有している。なお、図示はしないが、負極集電体１４Ａの片面のみに負極活物質層１４Ｂを設けるようにしてもよい。負極集電体１４Ａは、例えば、良好な電気化学的安定性、電気伝導性および機械的強度を有する銅箔，ニッケル箔あるいはステンレス箔などの金属箔により構成されている。特に、銅箔は高い電気伝導性を有するので最も好ましい。
【００２４】
負極活物質層２２Ｂは、負極活物質として、リチウムを吸蔵および放出することが可能な負極材料のいずれか１種または２種以上を含んで構成されており、必要に応じて正極活物質層２１Ｂと同様の結着剤を含んで構成されている。
【００２５】
リチウムを吸蔵および放出することが可能な負極材料としては、例えば、難黒鉛化性炭素，易黒鉛化性炭素，黒鉛，熱分解炭素類，コークス類，ガラス状炭素類，有機高分子化合物焼成体，炭素繊維あるいは活性炭などの炭素材料が挙げられる。このうち、コークス類には、ピッチコークス，ニードルコークスあるいは石油コークスなどがある。有機高分子化合物焼成体というのは、フェノール樹脂やフラン樹脂等の高分子材料を適当な温度で焼成して炭素化したものをいい、一部には難黒鉛化性炭素または易黒鉛化性炭素に分類されるものもある。これら炭素材料は、充放電時に生じる結晶構造の変化が非常に少なく、高い充放電容量を得ることができると共に、良好なサイクル特性を得ることができるので好ましい。特に黒鉛は、電気化学当量が大きく、高いエネルギー密度を得ることができ好ましい。また、難黒鉛化性炭素は、優れた特性が得られるので好ましい。更にまた、充放電電位が低いもの、具体的には充放電電位がリチウム金属に近いものが、電池の高エネルギー密度化を容易に実現することができるので好ましい。
【００２６】
リチウムを吸蔵および放出することが可能な負極材料としては、また、リチウムを吸蔵および放出することが可能であり、金属元素および半金属元素のうちの少なくとも１種を構成元素として含む材料も挙げられる。このような材料を用いれば、高いエネルギー密度を得ることができるからである。特に、炭素材料と共に用いるようにすれば、高エネルギー密度を得ることができると共に、優れたサイクル特性を得ることができるのでより好ましい。この負極材料は金属元素あるいは半金属元素の単体でも合金でも化合物でもよく、またこれらの１種または２種以上の相を少なくとも一部に有するようなものでもよい。なお、本発明において、合金には２種以上の金属元素からなるものに加えて、１種以上の金属元素と１種以上の半金属元素とを含むものも含める。また、非金属元素を含んでいてもよい。その組織には固溶体，共晶（共融混合物），金属間化合物あるいはそれらのうちの２種以上が共存するものがある。
【００２７】
この負極材料を構成する金属元素あるいは半金属元素としては、マグネシウム，ホウ素，アルミニウム，ガリウム，インジウム（Ｉｎ），ケイ素（Ｓｉ），ゲルマニウム（Ｇｅ），スズ，鉛（Ｐｂ），ビスマス（Ｂｉ），カドミウム（Ｃｄ），銀（Ａｇ），亜鉛，ハフニウム（Ｈｆ），ジルコニウム，イットリウム，パラジウム（Ｐｄ）あるいは白金（Ｐｔ）が挙げられる。これらは結晶質のものでもアモルファスのものでもよい。
【００２８】
中でも、この負極材料としては、短周期型周期表における４Ｂ族の金属元素あるいは半金属元素を構成元素として含むものが好ましく、特に好ましいのはケイ素およびスズの少なくとも一方を構成元素として含むものである。ケイ素およびスズは、リチウムを吸蔵および放出する能力が大きく、高いエネルギー密度を得ることができるからである。
【００２９】
スズの合金としては、例えば、スズ以外の第２の構成元素として、ケイ素，ニッケル，銅，鉄，コバルト，マンガン，亜鉛，インジウム，銀，チタン，ゲルマニウム，ビスマス，アンチモン（Ｓｂ），およびクロムからなる群のうちの少なくとも１種を含むものが挙げられる。ケイ素の合金としては、例えば、ケイ素以外の第２の構成元素として、スズ，ニッケル，銅，鉄，コバルト，マンガン，亜鉛，インジウム，銀，チタン，ゲルマニウム，ビスマス，アンチモンおよびクロムからなる群のうちの少なくとも１種を含むものが挙げられる。
【００３０】
スズの化合物あるいはケイ素の化合物としては、例えば、酸素あるいは炭素（Ｃ）を含むものが挙げられ、スズまたはケイ素に加えて、上述した第２の構成元素を含んでいてもよい。
【００３１】
リチウムを吸蔵および放出することが可能な負極材料としては、更に、他の金属化合物あるいは高分子材料が挙げられる。他の金属化合物としては、ＭｎＯ2 ，Ｖ2 Ｏ5 ，Ｖ6 Ｏ13）などの酸化物、ＮｉＳ，ＭｏＳなどの硫化物、あるいはＬｉＮ3 などのリチウム窒化物が挙げられ、高分子材料としてはポリアセチレン，ポリアニリンあるいはポリピロールなどが挙げられる。
【００３２】
なお、この二次電池では、正極活物質と負極活物質との量を調節することにより、完全充電時における開回路電圧（すなわち電池電圧）が４．２５Ｖ以上６．００Ｖ以下の範囲内になるように設計されており、これにより高いエネルギー密度が得られるようになっている。例えば、完全充電時における開回路電圧を４．２５Ｖ以上とする場合には、４．２０Ｖの電池に比べて、同じ正極活物質であっても単位質量当たりのリチウムの放出量が多くなるので、それに応じて負極活物質の量が調節される。
【００３３】
セパレータ１５は、例えば、ポリテトラフルオロエチレン，ポリプロピレンあるいはポリエチレンなどの合成樹脂製の多孔質膜、またはセラミック製の多孔質膜により構成されており、これら２種以上の多孔質膜を積層した構造とされていてもよい。中でも、ポリオレフィン製の多孔質膜はショート防止効果に優れ、かつシャットダウン効果による電池の安全性向上を図ることができるので好ましい。
【００３４】
電解質１６は、電解液と、この電解液を保持する高分子化合物とを含み、いわゆるゲル状となっている。電解液は、溶媒とリチウム塩とを含んでいる。
【００３５】
溶媒は、比誘電率が２０以上の高誘電率溶媒を７０質量％よりも多く含んでいる。高いイオン伝導性を得ることができるからである。高誘電率溶媒としては、例えば、炭酸エチレン、炭酸プロピレン、炭酸ブチレンあるいは炭酸ビニレンなどの環式炭酸エステル、４−フルオロ−１，３−ジオキソラン−２−オン、４，４−ジフルオロ−１，３−ジオキソラン−２−オン、４，５−ジフルオロ−１，３−ジオキソラン−２−オンあるいは４−フルオロメチル−１，３−ジオキソラン−２−オンなどのハロゲン原子を有する環式炭酸エステル誘導体、または、γ−ブチロラクトン、γ−バレロラクトン、δ−バレロラクトンあるいはε−カプロラクトンなどのラクトンが挙げられる。
【００３６】
高誘電率溶媒は、１種を単独で用いてもよいが、２種以上を混合して用いてもよい。例えば、炭酸エチレンと炭酸プロピレンとを混合して用いるようにすれば、高いイオン伝導性を得ることができると共に、優れた低温特性および負荷特性を得ることができるので好ましい。また、炭酸ビニレンを含むようにすれば、電極における溶媒の分解反応を抑制することができるので好ましい。
【００３７】
溶媒は、高誘電率溶媒のみにより構成するようにしてもよいが、比誘電率が２０よりも小さい低誘電率溶媒を３０質量％以下の範囲内で混合して用いてもよい。低誘電率溶媒は粘度が低いので、低温特性などを向上させることができる場合もあるが、含有量が多くなると電池が膨れる原因となりやすいからである。低誘電率溶媒としては、例えば、炭酸ジメチル、炭酸エチルメチルあるいは炭酸ジエチルなどの鎖式炭酸エステル、１，２−ジメトキシエタン，１−エトキシ−２−メトキシエタン，１，２−ジエトキシエタン，テトラヒドロフランあるいは２−メチルテトラヒドロフランなどのエーテル、またはメチルアセテートなどが挙げられる。
【００３８】
リチウム塩としては、ＬｉＰＦ6 ，ＬｉＢＦ4 ，ＬｉＡｓＦ6 ，ＬｉＣｌＯ4 ，ＬｉＣｌＯ3 ，ＬｉＢｒＯ3 ，ＬｉＩＯ3 ，ＬｉＮＯ3 ，ＬｉＣＨ3 ＣＯＯ，ＬｉＢ（Ｃ6 Ｈ5 ）4 ，ＬｉＣＨ3 ＳＯ3 ，ＬｉＣＦ3 ＳＯ3 ，ＬｉＮ（ＳＯ2 ＣＦ3 ）2 ，ＬｉＣ（ＳＯ2 ＣＦ3 ）3 ，ＬｉＡｌＣｌ4 ，ＬｉＳｉＦ6 ，ＬｉＣｌ, ＬｉＢｒ，ＬｉＩ，ジフルオロ［オキソラト−Ｏ，Ｏ’］ホウ酸リチウム，あるいはリチウムビスオキサレートボレートなどが挙げられる。リチウム塩は１種を単独で用いてもよく、２種以上を混合して用いてもよい。
【００３９】
電解質１６におけるリチウムの濃度は、０．３０質量％以上０．５６質量％以下の範囲内であることが好ましい。この濃度は、高分子化合物も含めた電解質１６の全質量に対するリチウムの割合である。電池電圧を４．２０Ｖよりも高くすると正極１３および電解質１６が劣化し、特に、正極活物質層１３Ｂにおけるコバルトの存在割合が多い場合に、充放電効率が著しく低下してしまうが、リチウムの濃度をこの範囲内とすることにより、充放電効率の低下を抑制することができるからである。
【００４０】
高分子化合物は、例えば、フッ化ビニリデンを成分として含む重合体を含有していることが好ましい。酸化安定性が高く、電池電圧を高くしても、正極１３の近傍における酸化分解反応を抑制することができるからである。この重合体は、ポリフッ化ビニリデンでも、フッ化ビニリデンを成分として含む共重合体でもよく、１種を単独で用いてもよいが２種以上を混合して用いてもよい。また、フッ化ビニリデンを成分として含む重合体に加えて、他の１種以上の高分子化合物を混合して用いてもよい。
【００４１】
フッ化ビニリデンを成分として含む共重合体としては、他の成分として、例えば、ヘキサフルオロプロピレン、モノメチルマレイン酸エステルなどの不飽和二塩基酸のモノエステル、三フッ化塩化エチレンなどのハロゲン化エチレン、炭酸ビニレンなどの不飽和化合物の環状炭酸エステル、またはエポキシ基含有アクリルビニルモノマーを含むものが挙げられる。他の成分は１種でも２種以上でもよい。
【００４２】
中でも、この重合体としては、フッ化ビニリデンと、ヘキサフルオロプロピレンとを成分として含む共重合体が好ましい。電極に対する密着性および含浸性が高く、優れた電池特性を得ることができるからである。特に、それらのブロック共重合体はより高い特性を得ることができるので好ましい。この共重合体におけるヘキサフルオロプロピレンの共重合量は、７質量％以下とすることが好ましい。ヘキサフルオロプロピレンの共重合量あまり多くすると基材ポリマーの結晶性が変化し、機械的強度および電解液の保持能力が低下してしまうからである。
【００４３】
この二次電池は、例えば、次のようにして製造することができる。
【００４４】
まず、例えば、正極集電体１３Ａに正極活物質層１３Ｂを形成し正極１３を作製する。正極活物質層１３Ｂは、例えば、リチウムを吸蔵および放出することが可能な正極材料と、導電剤と、結着剤とを混合して正極合剤を調製したのち、この正極合剤をＮ−メチル−２−ピロリドンなどの溶剤に分散させてペースト状の正極合剤スラリーとし、この正極合剤スラリーを正極集電体１３Ａに塗布し溶剤を乾燥させ、ロールプレス機などにより圧縮成型することにより形成する。
【００４５】
また、例えば、負極集電体１４Ａに負極活物質層１４Ｂを形成し負極１４を作製する。負極活物質層１４Ｂは、例えば、気相法、液相法、焼成法、または塗布のいずれにより形成してもよく、それらの２以上を組み合わせてもよい。なお、気相法としては、例えば、物理堆積法あるいは化学堆積法を用いることができ、具体的には、真空蒸着法，スパッタ法，イオンプレーティング法，レーザーアブレーション法，熱ＣＶＤ（Chemical Vapor Deposition ；化学気相成長）法あるいはプラズマＣＶＤ法等が利用可能である。液相法としては電解鍍金あるいは無電解鍍金等の公知の手法が利用可能である。焼成法に関しても公知の手法が利用可能であり、例えば、雰囲気焼成法，反応焼成法あるいはホットプレス焼成法が利用可能である。塗布の場合には、正極１３と同様にして形成することができる。
【００４６】
次いで、正極１３および負極１４のそれぞれに、電解液と、高分子化合物と、混合溶剤とを含む前駆溶液を塗布し、混合溶剤を揮発させて電解質１６を形成する。そののち、正極集電体１３Ａに正極リード１１を取り付けると共に、負極集電体１４Ａに負極リード１２を取り付ける。続いて、電解質１６が形成された正極１３と負極１４とをセパレータ１５を介して積層し積層体としたのち、この積層体をその長手方向に巻回して、最外周部に保護テープ１７を接着して巻回電極体１０を形成する。最後に、例えば、外装部材２０の間に巻回電極体１０を挟み込み、外装部材２０の外縁部同士を熱融着などにより密着させて封入する。その際、正極リード１１および負極リード１２と外装部材２０との間には密着フィルム２１を挿入する。これにより、図１，２に示した二次電池が得られる。
【００４７】
この二次電池では、充電を行うと、正極活物質層１３Ｂからリチウムイオンが放出され、電解質１６を介して、負極活物質層１４Ｂに吸蔵される。次いで、放電を行うと、負極活物質層１４Ｂからリチウムイオンが放出され、電解質１６を介して正極活物質層１３Ｂに吸蔵される。本実施の形態では、完全充電時における開回路電圧が４．２５Ｖ以上と高く、正極１３の近傍は強酸化雰囲気となっているが、電解質１６におけるリチウムの濃度が適正な範囲内とされているので、正極１３および電解質１６の劣化が抑制され、高いサイクル特性が得られる。
【００４８】
このように本実施の形態では、一対の正極１３および負極１４当たりの完全充電状態における開回路電圧を４．２５Ｖ以上６．００Ｖ以下とすると共に、正極活物質層１３Ｂにおけるコバルトの存在割合を３０質量％以上６０質量％以下の範囲内とするようにしたので、高いエネルギー密度を得ることができる。また、電解質１６におけるリチウムの濃度を０．３０質量％以上０．５６質量％以下の範囲内とするようにしたので、充放電効率を向上させることができ、高いサイクル特性を得ることができる。
【実施例】
【００４９】
更に、本発明の具体的な実施例について、詳細に説明する。
【００５０】
（実施例１−１−１〜１−３−５）
図１，２に示した二次電池を作製した。まず、正極活物質として、平均組成がＬｉＣｏ0.95Ａｌ0.03Ｍｇ0.02Ｏ2 で表される第１の正極材料と、平均組成がＬｉＮｉ0.5 Ｃｏ0.2 Ｍｎ0.3 Ｏ2 で表される第２の正極材料とを用意し、実施例１−１−１〜１−１−５では、第１の正極材料のみを用い、実施例１−２−１〜１−２−５では第１の正極材料８０質量％と第２の正極材料２０質量％とを混合して用い、実施例１−３−１〜１−３−５では第１の正極材料５０質量％と第２の正極材料５０質量％とを混合して用いた。
【００５１】
次いで、正極活物質９２質量％と、導電剤として人造黒鉛粉末と、結着剤としてポリフッ化ビニリデンとを混合し、溶剤であるＮ−メチル−２−ピロリドンに分散させて正極合剤スラリーとした。続いて、この正極合剤スラリーを厚み２０μｍの帯状アルミニウム箔よりなる正極集電体１３Ａの両面に均一に塗布して乾燥させ、ロールプレス機で圧縮成型して正極活物質層１３Ｂを形成し、正極１３を作製した。正極活物質層１３Ｂにおけるコバルトの存在割合は、それぞれ表１に示した通りである。
【００５２】
また、負極活物質として球状黒鉛粉末を用意し、この球状黒鉛粉末を９０質量％と、結着剤としてポリフッ化ビニリデンとを混合し、溶剤であるＮ−メチル−２−ピロリドンに分散させて負極合剤スラリーとした。次いで、この負極合剤スラリーを厚み１０μｍの帯状銅箔よりなる負極集電体１４Ａの両面に均一に塗布し、加熱プレス成型して負極活物質層１４Ｂを形成し、負極１４を作製した。この正極１３および負極１４については、規定の充電電圧を４．４０Ｖとし、規定の充電電圧において、正極１３の単位面積当たりの理論リチウム放出量と、対向する負極１４の単位面積当たりの理論リチウム吸蔵量との比率が、正極／負極＝０．９５となるように、正極活物質と負極活物質との塗布量を調節した。
【００５３】
続いて、炭酸エチレン４９．５質量％と、炭酸プロピレン４９．５質量％と、炭酸ビニレン１質量％とを混合した溶媒に、ＬｉＰＦ6 を溶解して電解液を調製し、この電解液と、重量平均分子量が約６０万であるフッ化ビニリデンとヘキサフルオロプロピレンとのブロック共重合体とを、混合溶剤を用いて混合溶解し前駆溶液を作製した。その際、ＬｉＰＦ6 の添加量を調節し、電解質１６におけるリチウムの濃度を表１に示したように変化させた。そののち、この前駆溶液を正極１３および負極１４の両面に塗布し、混合溶剤を揮発させて電解質１６をそれぞれ形成した。次いで、正極集電体１３Ａに正極リード１１を取り付けると共に、負極集電体１４Ａに負極リード１２を取り付けた。
【００５４】
続いて、電解質１６を形成した正極１３と負極１４とを、微多孔性ポリオレフィンフィルムよりなるセパレータ１５を介して積層し、巻回して、巻回電極体１０を作製した。そののち、巻回電極体１０をアルミラミネートフィルムよりなる外装部材２０の間に挟み込み、その周縁部を密着させて封入することにより二次電池を得た。
【００５５】
本実施例に対する比較例１−１−１，１−１−２，１−２−１，１−２−２，１−３−１，１−３−２として、電解質におけるリチウムの濃度を表１に示したように変えたことを除き、他は本実施例と同様にして二次電池を作製した。また、比較例１−４−１〜１−５−７として、第１の正極材料と第２の正極材料との割合および電解質におけるリチウムの濃度を表１に示したように変えたことを除き、他は本実施例と同様にして二次電池を作製した。更に、比較例１−６−１〜１−１０−７として、規定の充電電圧を４．２０Ｖとし、第１の正極材料と第２の正極材料との割合および電解質におけるリチウムの濃度を表２に示したように変えたことを除き、他は本実施例と同様にして二次電池を作製した。
【００５６】
作製した実施例および比較例の二次電池について、充放電を行い、２サイクル目の放電容量、並びに１サイクル目の放電容量に対する２００サイクル目および４００サイクル目の放電容量維持率を調べた。その際、充電は、２３℃において、理論容量を２時間で放電しきる電流値で電池電圧が規定値に達するまで定電流充電を行ったのち、規定の定電圧で５時間定電圧充電を行い、完全充電状態とした。規定の電圧値は、実施例および比較例１−１−１〜１−５−７では４．４０Ｖ、比較例１−６−１〜１−１０−７では４．２０Ｖである。放電は、２３℃において、理論容量を２時間で放電しきる電流値で電池電圧が３．０Ｖに達するまで定電流放電を行い、完全放電状態とした。得られた結果を表１，２および図３〜６に示す。なお、放電容量は、比較例１−１０−１の値を１．００とした相対値で表す。
【００５７】
【表１】
2007048560.tif 000003
【００５８】
【表２】
2007048560.tif 000004
【００５９】
表１，２および図３，５に示したように、充電電圧を高くし、正極活物質層１３Ｂにおけるコバルトの存在割合を高くした方が、高い放電容量が得られた。また、表１，２および図４，６に示したように、充電電圧を４．４０Ｖとした実施例１−１−１〜１−３−５および比較例１−１−１〜１−５−７では、正極活物質層１３Ｂにおけるコバルトの存在割合を３２質量％以上と高くすると、電解質１６におけるリチウムの濃度を所定の範囲内とした場合のみ、高い容量維持率を得ることができた。これに対して、正極活物質層１３Ｂにおけるコバルトの存在割合が低いと、電解質におけるリチウムの濃度に関係なく高い容量維持率が得られた。一方、充電電圧を４．２０Ｖとした比較例１−６−１〜１−１０−７では、正極活物質層におけるコバルトの存在割合を変えても、電解質におけるリチウムの濃度を変えても、容量維持率に大きな差は見られなかった。
【００６０】
すなわち、完全充電状態における開回路電圧を４．２０Ｖよりも高くすると共に、正極活物質層１３Ｂにおけるコバルトの存在割合を３０質量％以上６０質量％以下の範囲内とするようにすれば、高いエネルギー密度を得ることができ、電解質１６におけるリチウムの濃度を０．３０質量％以上０．５６質量％以下の範囲内とするようにすれば、充放電効率を向上させ、高いサイクル特性を得られることが分かった。
【００６１】
（実施例２−１−１〜２−３−５）
規定の充電電圧を４．５０Ｖ、４．３５Ｖ、または４．２５Ｖとし、電解質１６におけるリチウムの濃度を表３に示したように変化させたことを除き、他は実施例１−１−１〜１−１−５と同様にして二次電池を作製した。本実施例に対する比較例２−１−１〜２−３−２として、充電電圧および電解質におけるリチウムの濃度を表３に示したように変化させたことを除き、他は本実施例と同様にして二次電池を作製した。
【００６２】
実施例２−１−１〜２−３−５および比較例２−１−１〜２−３−２についても、実施例１−１−１〜１−１−５と同様にして充放電を行い、２サイクル目の放電容量、並びに１サイクル目の放電容量に対する２００サイクル目および４００サイクル目の放電容量維持率を調べた。得られた結果を実施例１−１−１〜１−１−５および比較例１−１−１，１−１−２，１−６−１〜１−６−７の結果と共に、表３および図７に示す。
【００６３】
【表３】
2007048560.tif 000005
【００６４】
表３および図７に示したように、充電電圧を高くするほど放電容量は向上し、リチウムの濃度による放電容量維持率の差は大きくなる傾向が見られた。すなわち、完全充電状態における開回路電圧を４．２５Ｖ以上とする場合に高い効果を得られることが分かった。
【００６５】
以上、実施の形態および実施例を挙げて本発明を説明したが、本発明は上記実施の形態および実施例に限定されるものではなく、種々変形可能である。例えば、上記実施の形態および実施例においては、電解質１６が高分子化合物を含有する場合について説明したが、電解液を液状の電解質としてそのまま用いるようにしてもよい。
【００６６】
また、上記実施の形態および実施例においては、正極１３と負極１４とを積層して巻回した巻回構造を有する二次電池について説明したが、本発明は、正極および負極を折り畳んだりあるいは積み重ねた構造を有する二次電池についても同様に適用することができる。加えて、フィルム状の外装部材でなく、缶の外装部材を用いてもよく、いわゆるコイン型，ボタン型，円筒型あるいは角型などの二次電池についても適用することができる。また、二次電池に限らず、一次電池についても適用することができる。
【図面の簡単な説明】
【００６７】
【図１】本発明の一実施の形態に係る二次電池の構成を表す分解斜視図である。
【図２】図１に示した巻回電極体のＩ−Ｉ線に沿った断面図である。
【図３】充電電圧を４．４０Ｖとした場合の正極活物質層におけるコバルトの存在割合と電解質におけるリチウム濃度と放電容量との関係を表す特性図である。
【図４】充電電圧を４．４０Ｖとした場合の正極活物質層におけるコバルトの存在割合と電解質におけるリチウム濃度と放電容量維持率との関係を表す特性図である。
【図５】充電電圧を４．２０Ｖとした場合の正極活物質層におけるコバルトの存在割合と電解質におけるリチウム濃度と放電容量との関係を表す特性図である。
【図６】充電電圧を４．２０Ｖとした場合の正極活物質層におけるコバルトの存在割合と電解質におけるリチウム濃度と放電容量維持率との関係を表す特性図である。
【図７】充電電圧と電解質におけるリチウム濃度と放電容量維持率との関係を表す特性図である。
【符号の説明】
【００６８】
１１…正極リード、１２…負極リード、１３…正極、１３Ａ…正極集電体、１３Ｂ…正極活物質層、１４…負極、１４Ａ…負極集電体、１４Ｂ…負極活物質層、１５…セパレータ、１６…電解質、１７…保護テープ、２０…外装部材、２１…密着フィルム。
【図１】
2007048560.tif 000006
【図２】
2007048560.tif 000007
【図３】
2007048560.tif 000008
【図４】
2007048560.tif 000009
【図５】
2007048560.tif 000010
【図６】
2007048560.tif 000011
【図７】
2007048560.tif 000012